(57)【特許請求の範囲】
【請求項１】
過酸化水素水を精製するに際し、過酸化水素水に水中２５℃における酸解離指数ｐＫａが５以下の酸を過酸化水素水１リットルに対し０．００５〜５ミリ当量添加した後、スルホン酸基を有するＨ型の強酸性カチオン交換樹脂に接触させることを特徴とする過酸化水素水の精製方法。
【請求項２】
過酸化水素水を精製するに際し、過酸化水素水に水中２５℃における酸解離指数ｐＫａが５以下の酸を過酸化水素水１リットルに対し０．００５〜５ミリ当量添加した後、スルホン酸基を有するＨ型の強酸性カチオン交換樹脂と強塩基性アニオン交換樹脂の混合床に接触させることを特徴とする過酸化水素水の精製方法。
【請求項３】
強塩基性アニオン交換樹脂が、水酸化物イオン、炭酸イオンおよび重炭酸イオンからなる群から選ばれて少なくとも１種のイオンを構造内に有することを特徴とする請求項２記載の過酸化水素水の精製方法。
【請求項４】
混合床においてスルホン酸基を有するＨ型の強酸性カチオン交換樹脂の割合が純水中での体積比で１０％以上であることを特徴とする請求項２記載の過酸化水素水の精製方法。
【請求項５】
過酸化水素水に水中２５℃における酸解離指数ｐＫａが５以下の酸を添加した後、６時間以上放置して熟成させた過酸化水素水を、イオン交換樹脂に接触させることを特徴とする請求項１または２記載の過酸化水素水の精製方法。
【発明の詳細な説明】
【０００１】
【産業上の利用分野】
本発明は不純物、特に無機不純物を含有する過酸化水素水を安全に精製し、極めて高純度な過酸化水素水を製造する方法である。本発明により精製された過酸化水素水は特に半導体製造分野で使用するのに好適である。
【０００２】
【従来の技術】
現在、過酸化水素は主に自動酸化法により製造されているが、この方法によって製造された過酸化水素水中には装置材質等に起因するＡｌをはじめとして各種無機不純物が混入しており、実用的な使用濃度の１０〜７０重量％の過酸化水素水中には数百μｇ／リットルの無機不純物が含まれているのが普通である。しかしながら、半導体製造分野で使用される高純度過酸化水素水に要求される無機不純物の標準的な基準は数μｇ／リットルまたはそれ以下であり、より高純度に精製する必要がある。
【０００３】
従来、過酸化水素水に含まれるこれらの無機不純物を除去、精製する方法として、強酸性カチオン交換樹脂に過酸化水素水を接触させることでカチオン性の金属系不純物を除去することが提案されているが、単に強酸性カチオン交換樹脂に過酸化水素水を接触させるだけではＮａなどの易溶な強カチオン性金属系不純物は除去されるものの、完全には溶解しなかったり、あるいは弱カチオン形態、弱アニオン形態、強アニオン形態を一部形成する金属に由来する金属系不純物は除去されない。これらの例としてＡｌ，Ｆｅ，Ｃｒ等が挙げられる。  さらに、カチオン交換樹脂の過酸化水素水との接触による劣化のため多量の硫酸根が生じてしまう問題点がある。
【０００４】
一方、カチオン交換樹脂に続き、４級アンモニウム基およびその対イオンとして水酸化物イオンを構造内に持つ水酸化物（ＯＨ）型強塩基性アニオン交換樹脂に過酸化水素水を接触させることで強酸性カチオン交換樹脂では除去できない無機不純物を除去する方法も知られている。
【０００５】
しかしながら、水酸化物型強塩基性アニオン交換樹脂を用いる場合には次のような問題点がある。その一つとして、過酸化水素水が水酸化物型強塩基性アニオン交換樹脂と接触すると樹脂の塩基性のため過酸化水素水の分解が促進されることが挙げられる。この分解は過酸化水素水中にＦｅ、Ｃｒなどの金属系不純物が存在しているとこれらの相乗作用によって更に促進されてしまう。
【０００６】
また、水酸化物型強塩基性アニオン交換樹脂との接触でも、溶解していない金属系不純物、弱カチオン性金属系不純物、弱アニオン性金属系不純物は殆ど除去されず、その結果最近の半導体製造分野で要求される高純度の過酸化水素水を得ることが困難である。
【０００７】
ところで、過酸化水素水の分解を抑制する方法として、たとえば、特公昭３５−１６６７７号公報ではアニオン交換樹脂中の塩の形を水酸化物型から重炭酸塩型、あるいは炭酸塩型に変え、塩基度を低下させることによりアニオン交換樹脂の使用を可能にすることが示されており、また特開平５−１７１０５号公報では過酸化水素水をアニオン交換樹脂に接触させる際に酸を添加することで過酸化水素水の分解を防止する方法が開示されている。
【０００８】
しかしながらこれらの場合でも溶解していない金属系不純物、弱カチオン性金属系不純物、弱アニオン性金属系不純物は除去されずに残存し、高純度の過酸化水素水を得ることはできない。更にこれら残存している金属系不純物の影響のため、完全に過酸化水素の分解を抑えることが難しく、その結果安全に過酸化水素水を精製することは困難である。
【０００９】
【発明が解決しようとする課題】
本発明の目的は、金属系不純物、特にＡｌ、Ｆｅ、Ｃｒが２ｐｐｂ以下、更には１ｐｐｂ以下の低濃度にまで除去された高純度の過酸化水素水を、過酸化水素の分解を充分に抑制し、安全に、効率よく製造する方法を提供することにある。
【００１０】
【課題を解決するための手段】
本発明者らは、前記の課題を解決するべく鋭意検討したところ、予め酸を添加した過酸化水素水を強酸性カチオン交換樹脂単独もしくは強酸性カチオン交換樹脂と強塩基性アニオン交換樹脂の樹脂混合床に接触させると、通常完全には除去が困難なＡｌ，Ｆｅ，Ｃｒが極めて低い濃度にまで除去されることを見いだし、本発明を完成した。
【００１１】
すなわち、本発明は、過酸化水素水を精製するに際し、過酸化水素水に水中２５℃での酸解離指数ｐＫａが５以下の酸を過酸化水素水１リットルに対し０．００５〜５ミリ当量添加した後、イオン交換樹脂としてスルホン酸基を有するＨ型の強酸性カチオン交換樹脂、またはイオン交換樹脂がスルホン酸基を有するＨ型の強酸性カチオン交換樹脂と強塩基性アニオン交換樹脂の混合床に接触させることを特徴とする過酸化水素水の精製方法に係る。
【００１２】
本発明によると、酸を添加することなく単に過酸化水素水と強酸性カチオン交換樹脂単独、もしくは強酸性カチオン交換樹脂と強塩基性アニオン交換樹脂との混合床に接触させる従来の精製方法では充分に除去できないところの過酸化水素水に溶解していない金属系不純物、弱カチオン性金属系不純物、弱アニオン性金属系不純物を除去することができる。
【００１３】
過酸化水素水に添加する酸は、水中２５℃における酸解離指数ｐＫａが５以下の無機または有機の酸であり、過酸化水素と反応する酸は好ましくない。
【００１４】
本発明で使用される酸の例としては硫酸、硝酸、塩酸、亜塩素酸、ふっ酸、ホスフィン酸、ホスホン酸、リン酸、二リン酸、トリポリリン酸等の無機酸、さらに蟻酸、酢酸、クロロ酢酸、フルオロ酢酸、酒石酸、安息香酸等のカルボン酸類、ホスホン酸類、スルホン酸類等の有機酸が挙げられる。この中で好ましいものは無機酸であり、特に硫酸、硝酸、塩酸およびリン酸である。最も好ましいものは硫酸または硝酸である。
【００１５】
過酸化水素水に添加される酸の量は０．００５〜５ミリ当量／リットル−Ｈ2 Ｏ2 が適当であるが、０．００５〜１ミリ当量／リットル−Ｈ2 Ｏ2 、特に０．０１〜０．５ミリ当量／リットル−Ｈ2 Ｏ2 が好ましい。ここでミリ当量／リットル−Ｈ2 Ｏ2 とは過酸化水素水１リットル中に添加される酸のミリ当量数を表す。
【００１６】
精製される過酸化水素水への酸の添加は、強酸性カチオン交換樹脂単独あるいは強酸性カチオン交換樹脂および強塩基性アニオン交換樹脂からなる樹脂混合床に、被精製過酸化水素水が接触する時点で酸が添加されていればよい。すなわち、接触前の過酸化水素水の貯槽に予め酸を添加し混合しても良いし、あるいは強酸性カチオン交換樹脂単独もしくは樹脂混合床への送液ラインに連続的に添加しても良い。
【００１７】
接触時の過酸化水素水の温度に特に制限はないが、余りに高い温度では過酸化水素の分解が起こり好ましくなく、また余りにも低い温度も好ましくない。一般的には過酸化水素水の凝固点〜５０℃、より好ましくは過酸化水素水の凝固点〜３０℃である。
【００１８】
本発明の方法に用いられる過酸化水素水の濃度は特には制限されないが、通常５〜６０重量％のものが使用される。また用いられる過酸化水素水のｐＨは、不純物の含有量にもよるが概ね２．０〜５．０（２５℃）である。
【００１９】
本発明の方法においては、過酸化水素水に酸を添加した後、均一混合状態にて放置し熟成させることが好ましい。酸を添加した過酸化水素水を放置し熟成させることにより、強酸性カチオン交換樹脂単独もしくは強酸性カチオン交換樹脂および強塩基性アニオン交換樹脂の樹脂混合床と接触させた場合、不純物の除去効果が高められる利点がある。熟成時間は好ましくは６時間以上、更に好ましくは１２時間以上、最も好ましくは２４時間以上である。熟成温度には格別制限はないが、好ましくは−１０〜５０℃、より好ましくは０〜３０℃である。
【００２０】
本発明に使用される強酸性カチオン交換樹脂はＨ型の強酸性カチオン交換樹脂として使用される。強酸性カチオン交換樹脂の種類としては、スルホン酸基を有し、網目状分子構造からなる強酸性カチオン交換樹脂が好ましい。  また、本発明に使用される強塩基性アニオン交換樹脂とは、水酸化物イオン、炭酸イオンおよび重炭酸イオンからなる群から選ばれた少なくとも１種のイオンを構造内に有し、網目状分子構造からなる強塩基性アニオン交換樹脂である。
【００２１】
本発明においては、これらのイオンを１種のみ有する強塩基性アニオン交換樹脂を、それぞれ水酸化物（ＯＨ）型、炭酸塩型、重炭酸塩型強塩基性アニオン交換樹脂という。
強塩基性アニオン交換樹脂の例として４級アンモニウム基を有するアニオン交換樹脂が挙げられる。
【００２２】
本発明の方法において、強酸性カチオン交換樹脂および強塩基性アニオン交換樹脂の樹脂混合床を用いる場合、樹脂混合床における強酸性カチオン交換樹脂と強塩基性アニオン交換樹脂との混合比率は、純水中での体積比で強酸性カチオン交換樹脂の割合が少なくとも１０％以上、好ましくは２０％以上である。
【００２３】
さらに、本発明の方法は連続方式の他、バッチ方式でも実施できる。連続方法の一例としては、強酸性カチオン交換樹脂単独もしくは強酸性カチオン交換樹脂および強塩基性アニオン交換樹脂の樹脂混合床を充填した塔に連続的に過酸化水素水を送液し接触させる方法が挙げられる。この場合、空間速度（hr-1）に格別制限はないが、好ましくは強酸性カチオン交換樹脂もしくは樹脂混合床中の強酸性カチオン交換樹脂に対し、１〜１０００、より好ましくは１０〜６００とすることがよい。
【００２４】
本発明の方法によると、Ａｌ、Ｆｅ、ＣｒがＨ型強酸性カチオン交換樹脂もしくは強酸性カチオン交換樹脂および強塩基性アニオン交換樹脂の樹脂混合床に、酸が添加された過酸化水素水を接触処理することにより容易にかつ極めて低い濃度にまで除去される。すなわち、酸を添加しない従来の方法では、充分に除去できない一部弱カチオン形態、弱アニオン形態を形成したり、完全には溶解していないＡｌ、Ｆｅ、Ｃｒなどの金属分をほぼ完全に近い状態にまで徹底的に除去することができる。
【００２５】
これは強酸性カチオン交換樹脂単独との接触により精製された過酸化水素中には、極く微量の強アニオン性金属系不純物を除き金属系不純物はほとんど存在しなく、また強酸性カチオン交換樹脂および強塩基性アニオン交換樹脂の樹脂混合床に接触させた場合は強アニオン性金属系不純物さえもほとんど存在しないことを意味する。
【００２６】
本発明における過酸化水素水の強酸性カチオン交換樹脂単独への接触の後、引き続き強塩基性アニオン交換樹脂単独または強塩基性アニオン交換樹脂と強酸性カチオン交換樹脂との混合床に接触せしめることにより、添加した酸に由来するアニオンおよびその他アニオン性不純物を除去することができる。
【００２７】
さらに本発明の方法は次に示すような利点もある。
従来の精製方法、すなわち酸を添加せず強酸性カチオン交換樹脂と接触させて精製する方法によって得られた過酸化水素水に比べ、酸を添加し強酸性カチオン交換樹脂と接触させて得られた過酸化水素水中には過酸化水素水の分解を促進させる金属系不純物はより少ないため、引き続きアニオン交換樹脂単独またはアニオン交換樹脂とカチオン交換樹脂との混合床に接触せしめる場合でも過酸化水素の分解は充分に抑制される。その結果、アニオン交換樹脂単独もしくはカチオン交換樹脂とアニオン交換樹脂との混合床による精製を安全に実施することができる。
【００２８】
同様に本発明における強酸性カチオン交換樹脂および強塩基性アニオン交換樹脂との混合床へ過酸化水素水を接触させた後、必要に応じて強酸性カチオン交換樹脂単独、あるいは強塩基性アニオン交換樹脂単独に接触させても良い。
以上の一連の操作により従来の精製方法に比べ、金属系不純物を徹底的にかつ安全に除去することができる。
【００２９】
【実施例】
以下に実施例を挙げて本発明を詳細に説明するが、本発明はこれらの実施例によりなんら限定されるものでない。なお、金属系不純物の測定は、ＩＣＰ−ＭＳ(Inductive coupling - Mass spectrometry)法により、アニオン性不純物の測定はイオンクロマト法によった。
【００３０】
実施例１
オルガノ社製強酸性カチオン交換樹脂（アンバーライト２０１Ｂ  Ｈ型）を直径２．６ｃｍの弗化樹脂製カラムに１００ml充填した。硫酸を０．４ミリ当量／リットル−Ｈ2 Ｏ2 添加し、１５〜２０℃で２４時間放置した３１％過酸化水素水を空間速度 (hr-1) ５００で強酸性カチオン交換樹脂カラムに通液し、精製過酸化水素水を得た。なお精製前の金属不純物含有量は、Ａｌ：１５０ｐｐｂ、Ｆｅ： 5ｐｐｂ、Ｃｒ：１０ｐｐｂであった。精製後の金属不純物含有量を表１に示す。
【００３１】
実施例２
硝酸を０．４ミリ当量／リットル−Ｈ2 Ｏ2 添加し、３０時間放置した３１％過酸化水素水を使用した他は実施例１と同様に精製し、精製過酸化水素水を得た。精製後の金属不純物含有量を表１に示す。
【００３２】
実施例３
硝酸を０．４ミリ当量／リットル−Ｈ2 Ｏ2 添加し、２４時間放置した３１％過酸化水素水を使用した他は実施例１と同様に精製し、精製過酸化水素水を得た。精製後の金属不純物含有量を表１に示す。
【００３３】
実施例４
硝酸を０．４ミリ当量／リットル−Ｈ2 Ｏ2 添加し、３６時間放置した３１％過酸化水素水を使用し、空間速度 (hr-1) ６００で通液した他は実施例１と同様に精製し、精製過酸化水素水を得た。精製後の金属不純物含有量を表１に示す。
【００３４】
実施例５
硫酸を添加した３１％過酸化水素水を１時間以内に使用した他は実施例１と同様に精製し精製過酸化水素水を得た。精製後の金属不純物含有量を表１に示す。
【００３５】
実施例６
硝酸を０．４ミリ当量／リットル−Ｈ2 Ｏ2 添加し、６時間放置した３１％過酸化水素水を使用した他は実施例１と同様に精製し、精製過酸化水素水を得た。精製後の金属不純物含有量を表１に示す。
【００３６】
【表１】
0003680867.tif 000002
【００３７】
実施例７
オルガノ社製強酸性カチオン交換樹脂（アンバーライト２０１Ｂ  Ｈ型）、同社製強塩基性アニオン交換樹脂（アンバーライトＩＲＡ−９００  重炭酸塩型）を体積比１：１で充分混合した樹脂混合床を直径２．６ｃｍの弗化樹脂製カラムに１００ｍｌ充填した。
これに硫酸を０．４ミリ当量／リットル−Ｈ2 Ｏ2 添加し、１５〜２０℃で２４時間放置した３１％過酸化水素水をカラムに対して空間速度 (hr-1) ２５０で樹脂混合床に通液し、精製過酸化水素水を得た。精製前の不純物量はＡｌ：１５０ｐｐｂ，Ｆｅ：５ｐｐｂ、Ｃｒ：１０ｐｐｂ、ＳＯ4 ：２０，０００ｐｐｂ、ＰＯ4 ：２００ｐｐｂであった。精製後の不純物含有量を表２に示す。
【００３８】
実施例８
硝酸を０．４ミリ当量／リットル−Ｈ2 Ｏ2 添加し、２４時間放置した３１％過酸化水素水を使用した他は実施例７と同様に精製し、精製過酸化水素水を得た。精製前の不純物量はＡｌ：１５０ｐｐｂ，Ｆｅ：５ｐｐｂ、Ｃｒ：１０ｐｐｂ、ＮＯ3 ：２５，０００ｐｐｂ、ＰＯ4 ：２００ｐｐｂであった。精製後の不純物含有量を表２に示す。
【００３９】
実施例９
樹脂混合床における強酸性カチオン交換樹脂と強塩基性アニオン交換樹脂の混合割合を１：９にし、空間速度（hr-1）を５０にした他は実施例８と同様に精製し、精製過酸化水素水を得た。精製後の不純物含有量を表２に示す。
【００４０】
実施例１０
強塩基性アニオン交換樹脂としてオルガノ社製強塩基性アニオン交換樹脂（アンバーライトＩＲＡ−９００  水酸化物型）を使用した他は実施例８と同様に精製し、精製過酸化水素水を得た。精製後の不純物含有量を表２に示す。
【００４１】
（以下余白）
【表２】
0003680867.tif 000003
【００４２】
実施例１１
オルガノ社製強塩基性アニオン交換樹脂（ＩＲＡ−９００  重炭酸塩型）を直径２．６ｃｍの弗化樹脂製カラムに１００ｍｌ充填した。カラムの流出側にはそのカラム内で発生したガス量を定量できるように発生ガス定量器をとりつけた。実施例１で得られた精製過酸化水素水を空間速度 (hr-1) ５００で強塩基性アニオン交換樹脂カラムに通液し、精製過酸化水素水を得た。
実施例１で得られた精製過酸化水素水のアニオン不純物含有量は、ＳＯ4 ：２０，０００ｐｐｂ、ＰＯ4 ：２００ｐｐｂであった。精製後の不純物含有量および精製時のアニオン交換樹脂と過酸化水素水の接触による分解ガス発生量（通液開始１時間後からの１時間に発生したガスのアニオン交換樹脂１ml当たりの容量）を表３に示す。
【００４３】
実施例１２
実施例２で得られた精製過酸化水素水を使用して、実施例１１と同様に精製し、精製過酸化水素を得た。
実施例２で得られた精製過酸化水素水のアニオン不純物含有量は、ＮＯ3 ：２５，０００ｐｐｂ、ＳＯ4 ：５０ｐｐｂ、ＰＯ4 ：２００ｐｐｂであった。精製後の不純物含有量および精製時の強塩基性アニオン交換樹脂と過酸化水素水の接触による分解ガス発生量を表３に示す。
【００４４】
実施例１３
オルガノ社製強酸性カチオン交換樹脂（２０１Ｂ  Ｈ型）と同社製強塩基性アニオン交換樹脂（ＩＲＡ−９００  重炭酸塩型）を体積比１：１で混合した混合床を直径２．６ｃｍの弗化樹脂製カラムに１００ｍｌ充填した。混合床カラムの流出側には実施例１１と同様にそのカラム内で発生したガス量を測定できるようにガス発生定量器を取り付けた。実施例３で得られた精製過酸化水素水を空間速度 (hr-1) ２５０で混合床カラムに通液し、精製過酸化水素水を得た。
実施例３で得られた精製過酸化水素水のアニオン不純物含有量は、ＮＯ3 ：２５，０００ｐｐｂ、ＳＯ4 ：１０ｐｐｂ、ＰＯ4 ：２００ｐｐｂであった。精製後の不純物含有量および精製時の樹脂混合床中のアニオン交換樹脂と過酸化水素水の接触による分解ガス発生量を表３に示す。
【００４５】
実施例１４
アニオン交換樹脂として、オルガノ製強塩基性アニオン交換樹脂（アンバーライトＩＲＡ−９００  水酸化物型）を使用し、実施例４で得られた精製過酸化水素水を通液した他は実施例１１と同様に精製し、精製過酸化水素水を得た。
実施例４で得られた精製過酸化水素水のアニオン不純物含有量は、ＮＯ3 ：２５，０００ｐｐｂ、ＳＯ4 ：１０ｐｐｂ、ＰＯ4 ：２００ｐｐｂであった。精製後の不純物含有量および精製時のアニオン交換樹脂と過酸化水素水の接触による分解ガス発生量を表３に示す。
【００４６】
実施例１５
実施例５で得られた精製過酸化水素水を使用した他は実施例１１と同様に強塩基性アニオン交換樹脂カラムに通液し、精製過酸化水素水を得た。  実施例５で得られた精製過酸化水素水のアニオン不純物含有量は、ＳＯ4 ：２０，０００ｐｐｂ、ＰＯ4 ：２００ｐｐｂであった。精製後の不純物含有量および精製時のアニオン交換樹脂と過酸化水素水の接触による分解ガス発生量を表３に示す。
【００４７】
【表３】
0003680867.tif 000004
【００４８】
実施例１６
オルガノ社製強酸性カチオン交換樹脂（アンバーライト２０１Ｂ  Ｈ型）、同社製強塩基性アニオン交換樹脂（アンバーライトＩＲＡ−９００  重炭酸塩型）を体積比１：１で充分混合した樹脂混合床、及び強塩基性アニオン交換樹脂（同重炭酸塩型）を直径 2.6ｃｍの弗化樹脂製カラムにそれぞれ１００ｍｌ充填した。  これに硝酸を０．４ミリ当量／リットル−Ｈ2 Ｏ2 添加し、３６時間放置した３１％過酸化水素水を樹脂混合床、強塩基性アニオン交換樹脂の順に各カラムに対してそれぞれ空間速度 (hr-1) ２５０、５００で通液し、精製過酸化水素水を得た。  精製前の不純物量はＡｌ：１５０ｐｐｂ，Ｆｅ：５ｐｐｂ、Ｃｒ：１０ｐｐｂ、ＮＯ3 ：２５，０００ｐｐｂ、ＰＯ4 ：２００ｐｐｂであった。精製後の不純物含有量を表４に示す。
【００４９】
実施例１７
オルガノ社製強酸性カチオン交換樹脂（アンバーライト２０１Ｂ  Ｈ型）、同社製強塩基性アニオン交換樹脂（アンバーライトＩＲＡ−９００  重炭酸塩型）を体積比１：１で充分混合した樹脂混合床、及び同強酸性カチオン交換樹脂を直径２．６ｃｍの弗化樹脂製カラムにそれぞれ１００ｍｌ充填した。  これに硝酸を０．４ミリ当量／リットル−Ｈ2 Ｏ2 添加し、２４時間放置した３１％過酸化水素水を樹脂混合床、強酸性カチオン交換樹脂の順に各カラムに対してそれぞれ空間速度 (hr-1) ２５０、５００で通液し、精製過酸化水素水を得た。
精製前の不純物量はＡｌ：１５０ｐｐｂ，Ｆｅ：５ｐｐｂ、Ｃｒ：１０ｐｐｂ、ＮＯ3 ：２５，０００ｐｐｂ、ＰＯ4 ：２００ｐｐｂであった。精製後の不純物含有量を表４に示す。
【００５０】
比較例１
酸を添加しない過酸化水素水を使用した他は実施例１と同様に精製し、精製過酸化水素水を得た。精製後の金属不純物含有量を表５に示す。
【００５１】
比較例２
酸を添加しない過酸化水素水を使用した他は実施例４と同様に精製し、精製過酸化水素水を得た。精製後の金属不純物含有量を表５に示す。
【００５２】
（以下余白）
【表４】
0003680867.tif 000005
【００５３】
【表５】
0003680867.tif 000006
【００５４】
比較例３
酸を添加しない過酸化水素水を使用した他は実施例７と同様に精製し、精製過酸化水素水を得た。精製前の不純物量はＡｌ：１５０ｐｐｂ、Ｆｅ：５ｐｐｂ、Ｃｒ：１０ｐｐｂ、ＰＯ4 ：２００ｐｐｂであった。精製後の不純物含有量を表６に示す。
【００５５】
比較例４
樹脂混合床における強酸性カチオン交換樹脂と強塩基性アニオン交換樹脂の混合割合を１：１９にし、空間速度（hr-1）を２５にした他は実施例９と同様に精製し、精製過酸化水素水を得た。精製後の不純物含有量を表６に示す。
【００５６】
比較例５
カチオン交換樹脂として、オルガノ社製弱酸性カチオン交換樹脂（アンバーライトＩＲＣ−５０  Ｈ型）を使用した他は実施例１と同様に精製し、精製過酸化水素水を得た。精製後の金属不純物含有量を表６に示す。
【００５７】
比較例６
強酸性カチオン交換樹脂の代わりに、オルガノ社製強塩基性アニオン交換樹脂（ＩＲＡ−９００  水酸化物型）を使用した他は実施例１と同様に精製し、精製過酸化水素水を得た。精製後の金属不純物含有量を表６に示す。
【００５８】
比較例７
強塩基性アニオン交換樹脂（重炭酸塩型）のみからなるカラムを使用し、空間速度（hr-1）を５００とした他は実施例７と同様に精製し、精製過酸化水素水を得た。精製後の無機不純物含有量を表６に示す。
【００５９】
【表６】
0003680867.tif 000007
【００６０】
比較例８
比較例１で得られた精製過酸化水素水を使用した他は実施例１１と同様に精製し、精製過酸化水素水を得た。
比較例１で得られた精製過酸化水素水のアニオン不純物含有量は、ＳＯ4 ：１０ｐｐｂ、ＰＯ4 ：２００ｐｐｂであった。精製後の不純物含有量および精製時のアニオン交換樹脂と過酸化水素水の接触による分解ガス発生量を表７に示す。
【００６１】
比較例９
比較例１で得られた精製過酸化水素水を使用した他は実施例１３と同様に精製し、精製過酸化水素水を得た。
精製後の不純物含有量および精製時の樹脂混合床中のアニオン交換樹脂と過酸化水素水の接触による分解ガス発生量を表７に示す。
【００６２】
比較例１０
比較例１で得られた精製過酸化水素水に硫酸を０．４ミリ当量／リットル−Ｈ2 Ｏ2 添加して強塩基性アニオン交換樹脂カラムに通液した他は実施例１１と同様に精製し、精製過酸化水素水を得た。
比較例１で得られた精製過酸化水素水に硫酸を添加した後のアニオン不純物含有量は、ＳＯ4 ：２０，０００ｐｐｂ、ＰＯ4 ：２００ｐｐｂであった。精製後の不純物含有量および精製時のアニオン交換樹脂と過酸化水素水の接触による分解ガス発生量を表７に示す。
【００６３】
比較例１１
比較例２で得られた精製過酸化水素水を使用した他は実施例１４と同様に精製し、精製過酸化水素水を得た。
比較例２で得られた精製過酸化水素水のアニオン不純物含有量は、ＳＯ4 ：１０ｐｐｂ、ＰＯ4 ：２００ｐｐｂであった。精製後の不純物含有量および精製時のアニオン交換樹脂と過酸化水素水の接触による分解ガス発生量を表７に示す。
【００６４】
比較例１２
比較例５で得られた精製過酸化水素水を使用した他は実施例１１と同様に精製し、精製過酸化水素水を得た。
比較例５で得られた精製過酸化水素水のアニオン不純物含有量は、ＳＯ4 ：２０，０００ｐｐｂ、ＰＯ4 ：２００ｐｐｂであった。精製後の不純物含有量および精製時のアニオン交換樹脂と過酸化水素水の接触による分解ガス発生量を表７に示す。
【００６５】
【表７】
0003680867.tif 000008
【００６６】
比較例１３
酸を添加しない過酸化水素水を使用した他は実施例１６と同様に精製し、精製過酸化水素水を得た。精製後の不純物含有量を表８に示す。
【００６７】
比較例１４
酸を添加しない過酸化水素水を使用した他は実施例１７と同様に精製し、精製過酸化水素水を得た。精製後の不純物含有量を表８に示す。
【００６８】
【表８】
0003680867.tif 000009
【００６９】
【発明の効果】
本発明によれば、従来の方法では除去の困難な過酸化水素中のＡｌ、Ｆｅ、Ｃｒなどの金属系不純物を２ｐｐｂ以下さらには１ｐｐｂ以下の低濃度にまで除去された高純度の過酸化水素水を、過酸化水素の分解を充分に抑制し、安全に、効率よく製造することができる。